(57)【要約】  活性成分に高い親和性を有する不織布が提供され、この不織布は、活性成分に加えて少なくとも１つの高表面積繊維を有する。
2018523021.tif 000002
【特許請求の範囲】
【請求項１】
不織布において、
（ａ）少なくとも１つの不織布層と、
（ｂ）少なくとも１つの高表面積繊維を含む高表面積部分と、
（ｃ）実質的に前記高表面積部分に配される活性成分と、
を含む、不織布。
【請求項２】
請求項１に記載の不織布において、
前記少なくとも１つの高表面積繊維は、約１４μｍ未満の平均直径を含む、細デニールの丸い繊維を含む、不織布。
【請求項３】
請求項１に記載の不織布において、
前記少なくとも１つの高表面積繊維は、約１２μｍ未満の平均直径を含む、少なくとも１つの細デニールの丸い繊維を含む、不織布。
【請求項４】
請求項２〜３に記載の不織布において、
約１４μｍ以上の平均直径を含む丸い繊維をさらに含む、不織布。
【請求項５】
請求項４に記載の不織布において、
約１４μｍ以上の平均直径を含む前記丸い繊維の濃度は、前記不織布の総重量に基づいて約５０ｗｔ％未満である、不織布。
【請求項６】
請求項４に記載の不織布において、
約１４μｍ以上の平均直径を含む前記丸い繊維の濃度は、前記不織布の総重量に基づいて約２０ｗｔ％未満である、不織布。
【請求項７】
請求項１に記載の不織布において、
前記少なくとも１つの高表面積繊維は、非円形断面を含む繊維を含む、不織布。
【請求項８】
請求項７に記載の不織布において、
前記非円形断面を含む繊維は、二葉繊維を含む、不織布。
【請求項９】
請求項７に記載の不織布において、
前記非円形断面を含む繊維は、三葉繊維を含む、不織布。
【請求項１０】
請求項７に記載の不織布において、
前記非円形断面を含む繊維は、蝶ネクタイ型繊維を含む、不織布。
【請求項１１】
請求項７に記載の不織布において、
前記非円形断面を含む繊維は、リボン型繊維を含む、不織布。
【請求項１２】
請求項１１に記載の不織布において、
前記リボン型繊維は、約２．５超の幅厚さ比を含む、不織布。
【請求項１３】
請求項１１に記載の不織布において、
前記リボン型繊維は、約３．５超の幅厚さ比を含む、不織布。
【請求項１４】
請求項１に記載の不織布において、
前記少なくとも１つの高表面積繊維は、約１４μｍ未満の平均直径を含む細デニールの丸い繊維と、非円形断面を含む繊維と、を含む、不織布。
【請求項１５】
請求項１に記載の不織布において、
前記少なくとも１つの高表面積繊維は、約１２μｍ未満の平均直径を含む細デニールの丸い繊維と、非円形断面を含む繊維と、を含む、不織布。
【請求項１６】
請求項１４〜１５に記載の不織布において、
前記非円形断面を含む繊維は、二葉繊維を含む、不織布。
【請求項１７】
請求項１４〜１５に記載の不織布において、
前記非円形断面を含む繊維は、三葉繊維を含む、不織布。
【請求項１８】
請求項１４〜１５に記載の不織布において、
前記非円形断面を含む繊維は、蝶ネクタイ型繊維を含む、不織布。
【請求項１９】
請求項１４〜１５に記載の不織布において、
前記非円形断面を含む繊維は、リボン型繊維を含む、不織布。
【請求項２０】
請求項１９に記載の不織布において、
前記リボン型繊維は、約２．５超の幅厚さ比を含む、不織布。
【請求項２１】
請求項１９に記載の不織布において、
前記リボン型繊維は、約３．５超の幅厚さ比を含む、不織布。
【請求項２２】
請求項１〜２１のいずれか１項に記載の不織布において、
前記活性成分は、皮膚に対して有益な影響を有する成分を含む、不織布。
【請求項２３】
請求項１〜２１のいずれか１項に記載の不織布において、
前記活性成分は、流体のｐＨを変えることができる成分を含む、不織布。
【請求項２４】
請求項１〜２１のいずれか１項に記載の不織布において、
前記活性成分は、抗菌薬、抗真菌薬、およびそれらの任意の組み合わせを含む、有機体の成長を制御することができる成分を含む、不織布。
【請求項２５】
請求項１〜２１のいずれか１項に記載の不織布において、
前記活性成分は、流体から臭気原因物質を吸収することができる成分を含む、不織布。
【請求項２６】
請求項１〜２１のいずれか１項に記載の不織布において、
前記活性成分は、化学種と接触すると信号を提供することができる成分を含む、不織布。
【請求項２７】
請求項１〜２１のいずれか１項に記載の不織布において、
前記活性成分は、湿気、温度、およびそれらの組み合わせを含む特定の環境条件にさらされると信号を提供することができる成分を含む、不織布。
【請求項２８】
請求項１〜２１のいずれか１項に記載の不織布において、
前記活性成分は、乳酸およびその塩のうちの少なくとも１つを含む、不織布。
【請求項２９】
衛生製品用の表面シートにおいて、
請求項１〜２８のいずれか１項に記載の不織布、
を含む、衛生製品用の表面シート。
【請求項３０】
不織布において、
（ａ）低表面積繊維を含む第１の不織布層と、
（ｂ）少なくとも１つの高表面積繊維を含む第２の不織布層と、
（ｃ）実質的に前記不織布の前記少なくとも１つの高表面積繊維上などの利用可能な表面積に配される活性成分と、
を含む、不織布。
【請求項３１】
請求項３０に記載の不織布において、
前記第２の不織布層は、メルトブロー層を含む、不織布。
【請求項３２】
衛生製品用の表面シートにおいて、
（ａ）少なくとも１つの不織布層と、
（ｂ）少なくとも１つの高表面積繊維を含む高表面積部分と、
（ｃ）実質的に前記高表面積部分に配された活性成分と、
を含み、
前記活性成分は、流体と接触すると前記高表面積部分から前記衛生製品のユーザの皮膚へと移動して前記皮膚に利益をもたらすように、選択されている、表面シート。
【請求項３３】
請求項３２に記載の表面シートにおいて、
前記利益は、皮膚の健康の改善を含む、表面シート。
【請求項３４】
請求項３３に記載の表面シートにおいて、
前記活性成分は、ラノリン、アロエベラ、カミツレ、または乳酸のうちの少なくとも１つを含む、表面シート。
【請求項３５】
請求項３２に記載の表面シートにおいて、
前記利益は、前記皮膚におけるｐＨを制御することを含む、表面シート。
【請求項３６】
請求項３５に記載の表面シートにおいて、
前記活性成分は、乳酸、乳酸誘導体、またはこれらの組み合わせのうちの少なくとも１つを含む、表面シート。
【請求項３７】
不織布を製造する方法において、
（ａ）少なくとも１つの高表面積繊維を含む高表面積部分を含む不織布層を形成することと、
（ｂ）実質的に前記高表面積部分に活性成分を配することと、
を含む、方法。
【請求項３８】
請求項３７に記載の方法において、
前記少なくとも１つの高表面積繊維は、約１４μｍ未満の平均直径を含む細デニールの丸い繊維を含む、方法。
【請求項３９】
請求項３７に記載の方法において、
前記少なくとも１つの高表面積繊維は、約１２μｍ未満の平均直径を含む細デニールの丸い繊維を含む、方法。
【請求項４０】
請求項３９に記載の方法において、
前記不織布は、約１４μｍ以上の平均直径を含む丸い繊維をさらに含む、方法。
【請求項４１】
請求項４０に記載の方法において、
前記約１４μｍ以上の平均直径を含む丸い繊維の濃度は、前記不織布の総重量に基づいて約５０ｗｔ％未満である、方法。
【請求項４２】
請求項４０に記載の方法において、
前記約１４μｍ以上の平均直径を含む丸い繊維の濃度は、前記不織布の総重量に基づいて約２０ｗｔ％未満である、方法。
【請求項４３】
請求項３７に記載の方法において、
前記少なくとも１つの高表面積繊維は、非円形断面を含む繊維を含む、方法。
【請求項４４】
請求項４３に記載の方法において、
前記非円形断面を含む繊維は、二葉繊維を含む、方法。
【請求項４５】
請求項４３に記載の方法において、
前記非円形断面を含む繊維は、三葉繊維を含む、方法。
【請求項４６】
請求項４３に記載の方法において、
前記非円形断面を含む繊維は、蝶ネクタイ型繊維を含む、方法。
【請求項４７】
請求項４３に記載の方法において、
前記非円形断面を含む繊維は、リボン型繊維を含む、方法。
【請求項４８】
請求項４７に記載の方法において、
前記リボン型繊維は、約２．５超の幅厚さ比を含む、方法。
【請求項４９】
請求項４７に記載の方法において、
前記リボン型繊維は、約３．５超の幅厚さ比を含む、方法。
【請求項５０】
請求項３７に記載の方法において、
前記少なくとも１つの高表面積繊維は、約１４μｍ未満の平均直径を含む細デニールの丸い繊維と、非円形断面を含む繊維と、を含む、方法。
【請求項５１】
請求項３７に記載の方法において、
前記少なくとも１つの高表面積繊維は、約１２μｍ未満の平均直径を含む細デニールの丸い繊維と、非円形断面を含む繊維と、を含む、方法。
【請求項５２】
請求項５１に記載の方法において、
前記非円形断面を含む繊維は、二葉繊維を含む、方法。
【請求項５３】
請求項５１に記載の方法において、
前記非円形断面を含む繊維は、三葉繊維を含む、方法。
【請求項５４】
請求項５１に記載の方法において、
前記非円形断面を含む繊維は、蝶ネクタイ型繊維を含む、方法。
【請求項５５】
請求項５１に記載の方法において、
前記非円形断面を含む繊維は、リボン型繊維を含む、方法。
【請求項５６】
請求項５５に記載の方法において、
前記リボン型繊維は、約２．５超の幅厚さ比を含む、方法。
【請求項５７】
請求項５５に記載の方法において、
前記リボン型繊維は、約３．５超の幅厚さ比を含む、方法。
【請求項５８】
請求項３７〜５７のいずれか１項に記載の方法において、
前記活性成分は、皮膚に対して有益な影響を含む成分を含む、方法。
【請求項５９】
請求項３７〜５７のいずれか１項に記載の方法において、
前記活性成分は、流体のｐＨを変えることができる成分を含む、方法。
【請求項６０】
請求項３７〜５７のいずれか１項に記載の方法において、
前記活性成分は、抗菌薬、抗真菌薬、およびそれらの任意の組み合わせを含む、有機体の成長を制御することができる成分を含む、方法。
【請求項６１】
請求項３７〜５７のいずれか１項に記載の方法において、
前記活性成分は、流体から臭気原因物質を吸収することができる成分を含む、方法。
【請求項６２】
請求項３７〜５７のいずれか１項に記載の方法において、
前記活性成分は、化学種と接触すると信号を提供することができる成分を含む、方法。
【請求項６３】
請求項３７〜５７のいずれか１項に記載の方法において、
前記活性成分は、湿気、温度、およびそれらの組み合わせを含む特定の環境条件にさらされると信号を提供することができる成分を含む、方法。
【請求項６４】
請求項３７〜５７のいずれか１項に記載の方法において、
前記活性成分は、乳酸およびその塩のうちの少なくとも１つを含む、方法。
【請求項６５】
不織布を製造する方法において、
（ａ）低表面積繊維を含む第１の不織布層を形成することと、
（ｂ）少なくとも１つの高表面積繊維を含む高表面積部分を含む第２の不織布層を形成することと、
（ｃ）前記不織布の利用可能な表面積に活性成分を配することと、
を含む、方法。
【請求項６６】
請求項６５に記載の方法において、
前記第２の不織布層は、メルトブロー層を含む、方法。
【発明の詳細な説明】
【開示の内容】
【０００１】
〔優先権主張〕
本出願は、米国特許法第１１９条（ｅ）の下、２０１５年７月１３日出願の米国仮特許出願第６２／１９１，８４７号の優先権を主張するものであり、この仮特許出願は、参照により全体として明白に本明細書に組み込まれる。
【０００２】
〔技術分野〕
ここに開示する発明は、概して、活性成分への親和性が高められた不織布に関する。
【０００３】
〔背景〕
パーソナルケア製品に使用される不織布に活性成分が塗布され得ることは周知である。おむつに組み込まれるライナーまたは表面シートは、パーソナルケア製品に使用される不織布の一例である。おむつのライナーまたは表面シートは、ユーザに接触することが意図されており、一般的に、おむつのコアにより吸収されるべき体液に透過性となるように構成されている。活性成分は、皮膚の健康を促進するためにライナーまたは表面シートに含まれ得る。活性成分の例には、アロエベラ、ラノリン、ペトロラタム、モイスチャライザー、または密閉剤さえも含まれる。このようなアプローチの例は、米国特許第５，６４３，５８８号および同第５，９６８，０２５号に記載されている。
【０００４】
ライナーまたは表面シートに含まれる活性成分は、体液がライナーまたは表面シートを通過してコアまで移動する際にコアへと浸出され得るように選択され得る。一般的に、ライナーまたは表面シート内部において体液と共にコアへと移動するように構成されている活性成分は、体液のある特性を維持する追加の目的のためであってもよい。例えば、活性成分は、細菌増殖を制御するか、または体液からの臭気を軽減する目的で、ｐＨを制御するように構成され得る。
【０００５】
活性成分は、好ましくは不織布を通過する流体に接触する繊維の表面で利用可能となるよう、不織布において実質的に固定されるように構成されてもよい。実質的に固定され、好ましくは流体に接触する不織布の繊維の表面に向けて集中する、活性成分は、不織布を通って移動する流体（例えば、空気または体液）と相互作用し得る。米国特許第６，６５２，８４５号は、例えば臭気制御に使用され得る活性成分の例を教示する。
【０００６】
活性成分は、不織布の表面全体に塗布され得、あるいは、活性成分は、（例えばストリップパターンに沿って）不織布の一部のみに塗布され得る。活性成分は、従来は、典型的には約１４μｍ超の直径を有し実質的に丸い断面を有する繊維から製造されているカーデッドウェブまたはスパンボンド不織布に塗布されてきた。ライナーとして使用される不織布のそれらの繊維を、活性成分のフィルムでコーティングし、その不織布の孔を開放したままにして良好な液体透過性を可能にすることがしばしば望ましい。このようなコーティングは、製品の親水性を維持するために従来の界面活性剤を含むこともできる。繊維上の活性成分の装填を最大限にすることがしばしば望ましい。これは、接触により皮膚に運ばれ得るか、または体液（例えば、尿）により可溶化した際に吸収性コアへと溶出し得る、その製剤の量に関して、有益となり得るためである。
【０００７】
１つ以上の活性成分を有する不織布を用いる特定の適用では、不織布と接触している体または不織布を取り囲む製品の別の層の１つ以上に運ばれるように利用可能となる、活性成分の装填および／または活性成分の量を増やすことが望ましい場合がある。例えば、皮膚との接触を通じて活性成分が運ばれることにより、皮膚全体にわたってより均一な分布を生じることが、望ましい場合がある。このような活性成分は、従来は、不織布を形成する丸い形状のフィラメント上にコーティングされていた。
【０００８】
不織布中の繊維１グラム当たりで捕捉され利用可能となるべき活性成分の量を増やすとともに、不織布の適切な液体透過性を維持する、パーソナルケア製品または他の製品に適切な不織布に対する必要性が、当技術分野には残っている。パーソナルケア製品または他の製品で見られるように使用される場合に、１つまたは複数の活性成分を皮膚へと最適に運んで均一なコーティングを形成することができる、このような不織布に対する必要性も残っている。
【０００９】
〔発明の概要〕
本発明の１つ以上の実施形態は、前述した問題のうちの１つ以上に対応することができる。本発明による特定の実施形態は、少なくとも１つの高表面積繊維および少なくとも１つの活性成分を含む不織布を提供する。一態様では、不織布は、より高い高表面積繊維（ｈｉｇｈｅｒ  ｈｉｇｈ  ｓｕｒｆａｃｅ  ａｒｅａ  ｆｉｂｅｒ）と、より低い高表面積繊維（ｌｏｗｅｒ  ｈｉｇｈ  ｓｕｒｆａｃｅ  ａｒｅａ  ｆｉｂｅｒ）との組み合わせを有する、少なくとも１つの不織布層を含む。
【００１０】
不織布は、少なくとも１つの不織布層；少なくとも１つの高表面積繊維を含む高表面積部分（例えば不織布の１００％または１００％未満）；および、実質的に高表面積に配された活性成分、を含む。
【００１１】
本発明のある実施形態によると、少なくとも１つの高表面積繊維は、約１４μｍ未満、または本発明の別の実施形態によると１２μｍ未満、の平均直径を有する細デニールの丸い繊維を含む。
【００１２】
本発明の特定の実施形態では、不織布は、約１４μｍ以上の平均直径を有する細デニールの丸い繊維をさらに含み得る。約１４μｍ以上の平均直径を有する細デニールの丸い繊維の濃度は、本発明の特定の実施形態によれば、不織布の総重量に基づいて約５０ｗｔ％未満であってよい。約１４μｍ以上の平均直径を有する細デニールの丸い繊維の濃度は、本発明の特定の実施形態によれば、不織布の総重量に基づいて約２０ｗｔ％未満であってよい。
【００１３】
本発明の特定の実施形態では、少なくとも１つの高表面積繊維は、非円形断面を有する繊維を含み得る。非円形断面を有する繊維は、二葉繊維（ｂｉｌｏｂａｌ  ｆｉｂｅｒ）、三葉繊維（ｔｒｉｌｏｂａｌ  ｆｉｂｅｒ）、蝶ネクタイ型繊維、リボン型繊維、およびそれらの任意の組み合わせのうちの任意のものを含み得る。
【００１４】
これらの実施形態にさらに従って、少なくとも１つの高表面積繊維がリボン型繊維を含む場合、幅厚さ比は、約２．５超、またはさらに他の実施形態では約３．５超である。
【００１５】
本発明の特定の実施形態では、少なくとも１つの高表面積繊維は、約１４μｍ未満の平均直径を有する細デニールの丸い繊維と、非円形断面を有する繊維と、を含み得る。本発明のさらに他の実施形態では、少なくとも１つの高表面積繊維は、約１２μｍ未満の平均直径を有する細デニールの丸い繊維と、非円形断面を有する繊維と、を含み得る。本発明のさまざまな特定の実施形態では、非円形断面の繊維は、二葉繊維、三葉繊維、蝶ネクタイ型繊維、リボン型繊維、およびそれらの任意の組み合わせのうちの任意のものを含み得る。リボン型繊維は、本発明の特定の実施形態によれば約２．５超の幅厚さ比、または本発明の特定の実施形態では約３．５超の幅厚さ比を有し得る。
【００１６】
本発明の特定の実施形態では、少なくとも１つの高表面積繊維は、約１４μｍ未満の平均直径を有する細デニールの丸い繊維と、非円形断面を有する繊維と、を含む。本発明のさらに他の実施形態では、少なくとも１つの高表面積繊維は、約１２μｍ未満の平均直径を有する細デニールの丸い繊維と、非円形断面を有する繊維と、を含む。本発明のこれらの実施形態にさらに従って、非円形断面を有する繊維は、二葉繊維、三葉繊維、蝶ネクタイ型繊維、およびリボン型繊維のうちの１つ以上を含み得る。
【００１７】
本発明の不織布の活性成分は、皮膚に対して有益な影響を有する成分；流体のｐＨを変えることができる成分；抗菌薬、抗真菌薬など、およびそれらの任意の組み合わせを含む、有機体の成長を制御することができる成分；流体から臭気原因物質を吸収することができる成分；化学種と接触すると信号を提供することができる成分；湿気、温度、およびそれらの組み合わせを含む特定の環境条件にさらされると信号を提供することができる成分、のうちの任意の１つ以上を含み得る。本発明のさらに具体的な実施形態では、活性成分は、乳酸およびその塩のうちの少なくとも１つを含む。
【００１８】
別の態様では、２つ以上の不織布層を含む不織布が提供される。本発明のある実施形態によると、不織布は、低表面積繊維を含む第１の不織布層と、少なくとも１つの高表面積繊維を含む第２の不織布層と、実質的に不織布の利用可能な表面積に配された活性成分と、を含む。本発明のある実施形態では、第２の不織布層はメルトブロー層である。
【００１９】
別の態様では、不織布を製造する方法が提供される。本発明のある実施形態によると、不織布を製造する方法は、少なくとも１つの高表面積繊維を含む不織布層を形成するステップと、実質的に高表面積に活性成分を配するステップと、を含む。
【００２０】
本発明の別の実施形態によると、不織布を製造する方法は、低表面積繊維を含む第１の不織布層を形成するステップと、少なくとも１つの高表面積繊維を含む第２の不織布層を形成するステップと、不織布の利用可能な表面積に活性成分を配するステップと、を含む。本発明の特定の実施形態では、第２の不織布層は、メルトブロー層（ｍｅｌｔｂｌｏｗｎ  ｌａｔｅｒ）である。
【００２１】
本発明のある実施形態によると、衛生製品用の表面シートは、少なくとも１つの不織布層と；少なくとも１つの高表面積繊維と；実質的に高表面積に配された活性成分と、を含み、活性成分は、流体と接触すると高表面積から衛生製品のユーザの皮膚へと移動して、皮膚においてｐＨを制御するように、選択される。本発明の特定の実施形態では、衛生製品のユーザの皮膚におけるｐＨを制御するための活性成分は、乳酸および乳酸誘導体のうちの少なくとも１つを含む。本発明の別の実施形態では、皮膚に対する利点は、皮膚の健康の改善であり、活性成分は、ラノリン、アロエベラ、乳酸、およびカミツレのうちの任意の１つ以上を含む。
【００２２】
別の態様は、本発明の不織布のうちの任意の１つ以上を含む衛生製品の表面シートを提供する。
【００２３】
さらに他の目的および特徴は、添付図面と共に検討される以下の詳細な説明から明らかとなるであろう。
【００２４】
本発明は、添付図面を参照して以下でさらに十分に説明する。添付図面では、本発明のすべてではないが一部の実施形態が図示されている。実際、本発明は、多くの異なる形態で具体化され得、本明細書に記載する実施形態に制限されるものとして解釈すべきではなく、むしろ、これらの実施形態は、適用される法的必要条件を本開示が満たすように提供されるものである。同様の参照符号は、全体にわたり同様の要素を指している。
【００２５】
〔詳細な説明〕
本発明は、添付図面を参照して以下でさらに十分に説明する。添付図面では、本発明のすべてではないが一部の実施形態が図示されている。実際、本発明は、多くの異なる形態で具体化され得、本明細書に記載する実施形態に制限されるものとして解釈すべきではなく、むしろ、これらの実施形態は、適用される法的必要条件を本開示が満たすように提供されるものである。本明細書および特許請求の範囲で使用されるような単数形「ａ」、「ａｎ」、「ｔｈｅ」は、文脈上明白に他の意味を示している場合を除き、複数の指示対象を含む。
【００２６】
しかしながら、図面は、特許請求の範囲を参照しなければならない、本発明の限界の定義としてではなく例示目的でのみ設計されていることが理解される。図面に示されるあらゆる相対的寸法は、ほんの一例として与えられたものであり、限定的とすることは意図していない。当業者であれば認識されるであろうが、この相対的寸法は、使用目的および例示する物品の性能を含むがこれらに制限されない、任意の数の要因に応じて変化し得る。
【００２７】
本発明は、特定の実施形態によると、少なくとも１つの不織布層を有する不織布ベースの製品を含み、少なくとも１つの不織布層は、活性成分に対して親和性を有するように構成されている。具体的には、本発明の不織布は、例えばおむつを含むがこれに制限されない、特定の衛生製品におけるライナーまたは表面シートとして有用となり得る。
【００２８】
用語「実質的な」または「実質的に」は、本発明の特定の実施形態によると、規定される全量を含み、または、本発明の他の実施形態によると、規定される全量ではない、大部分を含み得る。
【００２９】
本明細書中互換的に使用される用語「ポリマー」または「ポリマーの（ｐｏｌｙｍｅｒｉｃ）」は、ホモポリマー、例えばブロック、グラフト、ランダム、および交互コポリマーなどのコポリマー、ターポリマーなど、ならびにこれらのブレンドおよび変形体を含み得る。さらに、特に別段の制限がない限り、用語「ポリマー」または「ポリマーの」は、すべての可能な構造異性体；幾何異性体、光学異性体、もしくは鏡像異性体（ｅｎａｎｔｉｏｎｍｅｒｓ）を含むがこれらに限定されない立体異性体；および／またはこのようなポリマーもしくはポリマー材料の任意のキラル分子構成を含むものとする。これらの構成は、このようなポリマーもしくはポリマー材料のアイソタクチック、シンジオタクチック、およびアタクチックの構成を含むがこれらに限定されない。
【００３０】
本明細書で使用される用語「不織布」および「不織ウェブ」は、間に差し挟まれるが、編まれた布地もしくは織られた布地で見られるような、識別可能に反復した形ではない、個々の繊維、フィラメント、および／または糸の構造を有するウェブを含み得る。不織布または不織ウェブは、本発明の特定の実施形態によると、例えばメルトブロープロセス、スパンボンドプロセス、水流交絡、風成、およびボンデッドカーデッドウェブ（ｂｏｎｄｅｄ  ｃａｒｄｅｄ  ｗｅｂ）プロセスなど、当技術分野で従来既知である任意のプロセスにより形成され得る。
【００３１】
本明細書で使用される用語「層」は、Ｘ−Ｙ平面に存在する類似の材料タイプおよび／または機能の一般的に認識可能な組み合わせを含み得る。
【００３２】
本明細書で使用される用語「スパンボンド」は、紡糸口金の複数の細い、通常は円形の毛細管からフィラメントとして溶融熱可塑性材料を押し出すことにより形成された繊維を含むことができ、押し出されたフィラメントの直径は、その後すぐに縮小される。本発明のある実施形態によると、スパンボンド繊維は、捕集表面上に堆積される場合には一般的に粘着性でなく、概ね連続的であってよい。本発明の特定の複合物で使用されるスパンボンドは、ＳＰＩＮＬＡＣＥ（登録商標）として文献に記載される不織布を含み得ることに注意されたい。
【００３３】
本明細書で使用される用語「メルトブロー（ｍｅｌｔｂｌｏｗｎ）」は、複数の細いダイの毛細管を通じて溶融熱可塑性材料を溶融糸もしくはフィラメントとして、集束する高速で通常熱いガス（例えば空気）の流れの中へ押し出すことによって形成される繊維を含んでよく、このガスの流れは、溶融熱可塑性材料のフィラメントを弱めて、それらの直径を、本発明の特定の実施形態によると微小繊維直径であってよい直径まで、縮小する。本発明のある実施形態によると、ダイの毛細管は、円形であってよい。その後、メルトブロー繊維は、高速のガスの流れによって運ばれ、捕集表面上に堆積されて、ランダムに分配されたメルトブロー繊維のウェブを形成する。メルトブロー繊維は、連続または非連続であってよく、かつ捕集表面上に堆積されると一般的に粘着性となる、微小繊維である。
【００３４】
本明細書で使用される用語「活性成分」は、不織布を形成する繊維と接触する表面（例えば皮膚）または流体（例えば尿）と相互作用する、化学物質を含むことが意図されている。本発明の不織布は、不織布の湿潤性を変えるためだけに使用される界面活性剤または他の分子を含んでよく、不織布の湿潤性を変えるためだけに使用されるこれらの界面活性剤または他の分子は、一般的に本開示のための活性成分とはみなされない。活性成分の非限定的な例は、ラノリン、乳酸、アロエベラ、カミツレなど、およびそれらの任意の組み合わせを含む、皮膚に対して有益な影響を有することが知られている成分；接触する流体または表面のｐＨを変えることができる成分；抗菌薬、抗真菌薬など、およびそれらの任意の組み合わせを含む、有機体の成長を制御するかまたは死滅させることができる成分；流体から臭気または臭気原因物質を吸収することができる成分；化学種と接触し、かつ／または湿気、温度、アンモニアなど、およびそれらの組み合わせなどの特定の環境条件にさらされると、信号を提供することができる成分、を含み得る。
【００３５】
本発明のある実施形態によると、活性成分は、ｐＨ制御化合物を含む。本発明の特定の実施形態では、添加剤は、酢酸、プロピオン酸、乳酸、アスコルビン酸、フェニルアラニン、クエン酸、酪酸、吉草酸、カプロン酸（ｃａｐｒｏｎｉｃ  ａｃｉｄ）、コハク酸および／またはその塩から選択される。本発明のある実施形態によると、例えば、塩は、ナトリウム塩である。特定の塩は、本発明の特定の実施形態によると、プロピオン酸ナトリウムおよび酢酸ナトリウムを含む。
【００３６】
本明細書で使用される「繊維」は、ステープルファイバーおよび／または連続フィラメントを意味する。繊維は、典型的には、見かけ上の長さがその見かけ上の幅を超え、本発明の特定の実施形態によれば実質的に超える、細長い微粒子を意味する。本発明のある実施形態によると、繊維の長さ直径比は、少なくとも約１０、少なくとも約２０、少なくとも約２５、少なくとも約４０、少なくとも約５０、少なくとも約１００である。
【００３７】
「単成分」である繊維は、本明細書でさらに定めるように、少なくとも約８５重量％の１つのポリマーもしくはコポリマーまたは２つ以上のポリマーおよび／もしくはコポリマーをブレンド中に含む、ステープルファイバーおよび／または連続フィラメントを意味する。
【００３８】
本明細書で使用される「バイコンポーネント繊維」は、繊維の長さに沿って互いに実質的に整列し付着した一対の別個のポリマー成分を含む、繊維またはフィラメントを意味する。バイコンポーネント繊維の断面は、例えば、横並び、シース−コア、または有用な捲縮を作り出すことができる、他の適切な断面であってよい。本発明の好適な実施形態では、バイコンポーネント繊維の断面は、実質的に横並びの断面を含む。「マルチコンポーネント繊維」は、３つ以上のポリマー成分を含む繊維またはフィラメントを意味する。
【００３９】
本明細書で使用される用語「水流交絡」は、繊維を混ぜ合わせるために高圧の水噴射を用いることにより不織布を接合するプロセスを含み得る。幾筋かの水噴射が、移動可能な布地により支えられた、繊維ウェブに対して向けられる。繊維の交絡が、水噴射の複合効果により導入され、ウェブ中に水の乱れが生じ、これにより、隣り合う繊維が絡み合う。
【００４０】
発明者らは、従来の丸い形状の繊維以外の繊維の形状を、衛生上の適用、例えば、おむつ用のライナーまたは表面シートに使用して、不織布によりもたらされる繊維と皮膚表面との接触が改善されることによりそのような不織布から活性成分を運ぶのを促進し得ると考えた。例えば、女性用ケア製品、失禁用製品などのための不織布を含め、そのような繊維を含む不織布を用いる、おむつ以外の適用が発明者らによって企図されている。非限定的な例として、医療用の拭き取り布（ｗｉｐｅｓ）およびガウンを含む、衛生上の使用以外の適用も、企図されている。
【００４１】
本発明のある実施形態では、衛生上の使用のための製品は、少なくとも１つの不織布層を含む表面シートまたはライナーと、少なくとも１つの高表面積繊維を含む高表面積部分（例えば不織布の１００％もしくは１００％未満）と、実質的に高表面積に配される活性成分と、を含み、活性成分は、活性成分が高表面積から、衛生製品の着用者の皮膚への、活性成分と接触する流体に運ばれかつ／または移動するように、選択される。これらの実施形態に特有のものとして、活性成分は、衛生製品のユーザの皮膚に対し有益な影響を有すること、衛生製品のユーザの皮膚の表面のｐＨを変えること、衛生製品のユーザの皮膚の表面において有機体の成長を制御するか、もしくは有機体を死滅させること、衛生製品のユーザの皮膚において臭気もしくは臭気原因物質を吸収することのうち少なくとも１つを行い、また、衛生製品のユーザの皮膚において化学種と接触し、かつ／または衛生製品のユーザの皮膚において特定の環境条件にさらされると、信号を提供するように、選択される。
【００４２】
本発明のさらに具体的な実施形態では、衛生上の使用のための製品は、少なくとも１つの不織布層を含む表面シートまたはライナーと、少なくとも１つの高表面積繊維と、実質的に高表面積に配される乳酸および乳酸誘導体のうちの少なくとも１つと、を含み、乳酸および乳酸誘導体のうちの少なくとも１つは、高表面積から、衛生製品のユーザの皮膚への、乳酸および乳酸誘導体のうちの少なくとも１つと接触する流体に運ばれるか、または移動して、衛生製品のユーザの皮膚の表面において流体のｐＨを制御する。
【００４３】
発明者らは、皮膚との接触を通じた１つ以上の活性成分の移動が、単に丸い形状の繊維以外の形状を有する繊維を使用することにより、皮膚とのより均一な接触をもたらすと考えた。発明者らは、従来の丸い形状を有する繊維と、実質的に丸い形状の繊維がない他の繊維の両方を含む繊維ブレンドをさらに考えた。この点に関し、本発明の特定の実施形態は、丸い断面形状の繊維と、丸くない断面形状の繊維と、を含む繊維ブレンドを含み得る。本発明のこのような実施形態によると、皮膚との接触を通じた１つ以上の活性成分の移動は、ユーザの皮膚上に１つ以上の活性成分の、より均一な塗布またはコーティングをもたらすことができる。
【００４４】
発明者らは、丸い形状以外の形状を有する繊維が、繊維上での活性成分の装填を最大化することができると、さらに考えた。理論によって拘束されることを意図するものではないが、繊維上での活性成分の装填が多いことは、接触により皮膚へと運ばれるのに利用可能となり得る活性成分または体液（例えば、尿もしくは他の体液）により可溶化された際に吸収性コアへと溶出し得る活性成分の量に関して有益となり得る。組成およびデシテックスが等しい所与の繊維では、例えば、実質的に丸い断面は、ポリマーの重量当たりの繊維表面積の比率が最も低くなる形状であるが、丸い形状の断面が実質的にない繊維、または丸い形状の断面を有する繊維と丸い形状の断面が実質的にない繊維との組み合わせは、活性成分の捕捉、および不織布を含む製品のコア、または不織布と接触する体（例えば皮膚）のいずれかまたは両方への活性成分の移動を最大化し得る。
【００４５】
本発明のある実施形態によると、活性成分に対して親和性を有する本発明の不織布は、パーソナルケア製品用のライナーまたは表面シートに使用され得る。このようなパーソナルケア製品は、おむつ；生理用ナプキンもしくはパンティライナーなどの女性用ケア製品；失禁用製品；授乳パッド；トレーニングパッド；および他の同様のタイプの製品を含み得るがこれらに制限されない。しかしながら、本発明の不織布は、これらに制限されない、医療分野で使用される個人保護用衣類、拭き取り布、ガウンおよび他の不織布、ならびに、他の同様のタイプの製品を含むがこれらに制限されない、追加の用途を有し得る。
【００４６】
本発明のある実施形態によると、１つ以上の活性成分は、不織布層の繊維またはフィラメントの表面に配される。本発明のこの実施形態にさらに従って、この構成は、繊維１グラム当たりの高表面積を提供することができ、１つ以上の活性成分は、体液に透過性である。理論によって拘束されることを意図するものではないが、高表面積により、１つ以上の活性成分をより多く保管することができる。本発明の特定の実施形態では、１つ以上の活性成分は、不織布層の繊維またはフィラメントの外表面を実質的に囲む薄膜内に配される。
【００４７】
本発明のある実施形態によると、不織布の繊維は、本明細書に提供される開示に従って選択されており、繊維表面における１つ以上の活性成分は、皮膚との高い接触表面積を提供するように構成されている。理論によって拘束されることを意図するものではないが、高い接触表面積は、１つ以上の活性成分の迅速でより有効な移動をもたらし得る。例えば、１つ以上の活性成分の迅速でより有効な移動は、本発明の特定の実施形態によれば、このような不織布を含む物品の着用者の皮膚において迅速に生じる、１つ以上の活性成分のより一貫した分布を引き起こし得る。
【００４８】
本発明のある実施形態によると、液体透過性不織布層が、少なくとも１つの活性成分を有する繊維またはフィラメントを含み、この活性成分は、本発明の特定の実施形態によれば、繊維またはフィラメントの表面に、またはその上に少なくとも部分的に配されている（例えば、繊維またはフィラメントの表面の少なくとも一部が、その上に配された少なくとも１つの活性成分を含む）。本発明の他の実施形態によると、繊維またはフィラメントの表面のすべてまたは実質的にすべては、その上に配された少なくとも１つの活性成分を含む。本発明のある実施形態では、不織布の繊維またはフィラメントは、理論上の表面積（ＴＳ）を提供するように構成され、これは、同様の製品の不織布層において従来見られる細デニールのスパンボンドのＴＳより大きい。
【００４９】
従来利用可能である、より細いデニールの丸い繊維またはフィラメントは、１４μｍ以上の平均直径を有するポリプロピレンで作られている場合、典型的には、平均して約１．４ｄｔｅｘ以上である。ポリプロピレンに基づくと、このようなフィラメントは繊維１ｇ当たり約３，１４２ｃｍ２の理論上の表面積（ＴＳ）を有すると計算することができる。平均直径がポリプロピレンフィラメントで約１２μｍまで縮小されると、平均デシテックスは約１．０３まで下がり、ＴＳは、繊維１ｇ当たり約３，６４８ｃｍ２と計算される。縮小された平均直径を有する不織布は、１４μｍ以上の平均直径を有する丸い繊維の従来の不織布より、多くの活性成分を捕捉および保持するように構成され得る。ある実施形態によると、本発明の不織布層は、活性成分の利用可能性を高めるために繊維およびフィラメントの表面に薄い均一なフィルムとして配される活性成分をさらに含む、１４μｍの平均直径より小さい平均直径を有する繊維またはフィラメントを含む。本発明のある実施形態によると、繊維およびフィラメント、または複数の繊維およびフィラメントの組み合わせは、繊維１ｇ当たり約３，５００ｃｍ２超、繊維１ｇ当たり約３，６００ｃｍ２超、繊維１ｇ当たり約３，６４８ｃｍ２超、繊維１ｇ当たり約３，６５０ｃｍ２超、繊維１ｇ当たり約３，６６０ｃｍ２超、繊維１ｇ当たり約３，６７５ｃｍ２超、繊維１ｇ当たり約３，６９０ｃｍ２超、繊維１ｇ当たり約３，６９５ｃｍ２超、繊維１ｇ当たり約３，７００ｃｍ２超、繊維１ｇ当たり約３，７１０ｃｍ２超、繊維１ｇ当たり約３，７２５ｃｍ２超、繊維１ｇ当たり約３，７５０ｃｍ２超、繊維１ｇ当たり約３，７７５ｃｍ２超、繊維１ｇ当たり約３，８００ｃｍ２超、繊維１ｇ当たり約３，８５０ｃｍ２超、繊維１ｇ当たり約３，９００ｃｍ２超、繊維１ｇ当たり約３，９５０ｃｍ２超、繊維１ｇ当たり約４，０００ｃｍ２超、繊維１ｇ当たり約４，０５０ｃｍ２超、繊維１ｇ当たり約４，１００ｃｍ２超、繊維１ｇ当たり約４，１５０ｃｍ２超、繊維１ｇ当たり約４，２００ｃｍ２超、繊維１ｇ当たり約４，２５０ｃｍ２超、繊維１ｇ当たり約４，３００ｃｍ２超、繊維１ｇ当たり約４，４００ｃｍ２超、繊維１ｇ当たり約４，５００ｍ２超、繊維１ｇ当たり約４，７５０ｃｍ２超、または繊維１ｇ当たり約５，０００ｃｍ２超の、理論上の表面積（ＴＳ）を有するように構成される。本発明の特定の実施形態によれば、これらのさらに好ましい繊維またはフィラメントのＴＳ特性を提供することに加え、繊維またはフィラメントは、さらに親水性である。
【００５０】
本発明のある実施形態によると、高表面積は、より細いデシテックスを有する繊維を布に含めることによって、不織布に与えられ得る。本発明の特定の他の実施形態によると、高表面積は、特定の実施形態では実質的にすべてが非円形断面を有する、繊維の断片、すなわち、重量単位当たり、より大きい表面積（例えば、繊維１ｇ当たりの繊維表面の理論上のｃｍ２）を示すもの、を含むことにより、不織布に与えられ得る。本発明のさらに特定の他の実施形態によると、高表面積は、より細いデシテックスを有する繊維を布に含むことと、特定の実施形態では実質的にすべてが非円形断面を有する、断片、すなわち、重量単位当たり、より大きい表面積を示すもの、を含むこととの組み合わせを変えることにより、不織布に与えられ得る。
【００５１】
全体的な理論上の表面積を増大させる、より細い繊維を含む不織布の非限定的な例は、小さい（例えば、特定の実施形態によると直径約１２μｍ未満、特定の他の実施形態によると直径約１０μｍ未満、さらに特定の他の実施形態では約１０μｍ〜約１２μｍ）平均直径を有する繊維を含む不織布であろう。全体的な理論上の表面積を増大させる、より細い繊維を含む不織布の別の非限定的な例は、通常のサイズの繊維と、より細い繊維（例えば、メルトブロー繊維）との組み合わせを含む不織布であろう。例えば、不織布は、ＳＭＳの構造を有してよく、ここで、Ｍは、平均直径がＳの連続フィラメントより実質的に小さい、メルトブロー繊維である。
【００５２】
本発明の特定の実施形態では、不織布は、約１４μｍ未満の平均直径を有する少なくとも１つの細デニール繊維と、約１４μｍ以上の平均直径を有する細デニール繊維と、を含み得る。不織布は、本発明の特定の実施形態によれば、約１４μｍ未満の平均直径を有する細デニール繊維および約１４μｍ以上の平均直径を有する細デニール繊維と組み合わせて、他のタイプの繊維をさらに含み得る。約１４μｍ以上の平均直径を有する細デニール繊維は、不織布の総重量に基づいて、約５ｗｔ％未満、約１０ｗｔ％未満、約１５ｗｔ％未満、約２０ｗｔ％未満、約２５ｗｔ％未満、約３０ｗｔ％未満、約４０ｗｔ％未満、約５０ｗｔ％未満、約６０ｗｔ％未満、約７５ｗｔ％未満、約９０ｗｔ％未満、約９５ｗｔ％未満、または約９９ｗｔ％未満の濃度を有し得る。
【００５３】
本発明の特定の実施形態では、不織布は、約１２μｍ未満の平均直径を有する少なくとも１つの細デニール繊維、および約１２μｍ以上の平均直径を有する細デニール繊維、または本発明の別の実施形態によると約１４μｍ以上の平均直径を有する細デニール繊維を含み得る。不織布は、本発明の特定の実施形態によれば、約１２μｍ未満の平均直径を有する細デニール繊維、および約１２μｍ以上の平均直径を有する細デニール繊維または約１４μｍ以上の平均直径を有する細デニール繊維と組み合わせて、他のタイプの繊維を、さらに含み得る。本発明のこれらの特定の実施形態にさらに従って、約１２μｍ以上の平均直径を有する細デニール繊維、または特定の他の実施形態では１４μｍ以上の平均直径を有する細デニール繊維は、不織布の総重量に基づいて、約５ｗｔ％未満、約１０ｗｔ％未満、約１５ｗｔ％未満、約２０ｗｔ％未満、約２５ｗｔ％未満、約３０ｗｔ％未満、約４０ｗｔ％未満、約５０ｗｔ％未満、約６０ｗｔ％未満、約７５ｗｔ％未満、約９０ｗｔ％未満、約９５ｗｔ％未満、または約９９ｗｔ％未満の濃度を有し得る。
【００５４】
本発明の特定の実施形態によると、少なくとも１つの不織布層は、スパンボンド層を含み得る。特定の実施形態では、例えば、少なくとも１つの不織布層には、メルトブロー層がなくてよい。いくつかの実施形態では、例えば、少なくとも１つの不織布層は、合成ポリマーフィラメントを含む。このような実施形態では、例えば、合成ポリマーフィラメントは、ポリオレフィン、ポリエステル、ポリアミド、またはそれらの任意の組み合わせのうちの少なくとも１つを含み得る。特定の実施形態によると、例えば、合成ポリマーフィラメントは、ポリエチレン、ポリプロピレン、部分芳香族もしくは全芳香族ポリエステル、ポリヘキサメチレンジアジパミド（ｐｏｌｙｈｅｘａｍｅｔｈｙｌｅｎｅ  ｄｉａｄｉｐａｍｉｄｅ）、ポリカプロラクタム、芳香族もしくは部分芳香族ポリアミド、脂肪族ポリアミド、またはそれらの任意の組み合わせのうちの少なくとも１つを含み得る。いくつかの実施形態では、例えば、合成ポリマーフィラメントはポリプロピレンを含み得る。
【００５５】
本発明の特定の実施形態によれば、例えば、合成ポリマーフィラメントは、約１４μｍ未満、約１２μｍ未満、または約１０μｍ未満の平均直径を有し得る。さらなる実施形態では、例えば、合成ポリマーフィラメントは、約１０〜約１４μｍ、約１２〜約１４μｍ、または約１０〜約１２μｍの範囲を含む直径を有し得る。
【００５６】
非円形断面を有する繊維の断片を含む不織布の非限定的な例は、二葉繊維およびフィラメント、ならびに／または多葉（三葉、四葉などの）繊維およびフィラメントを含む、不織布であろう。本発明の特定の実施形態は、丸い断面およびリボン型断面ならびに他の断面を含め、さまざまな断面を有する繊維を含み得る。これらの繊維は、本明細書で提供する開示に従って、さまざまなサイズおよび／または直径を有し得る。
【００５７】
本発明で使用され得る繊維の断面のさまざまな実施形態が、図１Ａ〜図１Ｆに表されている。図１Ａは、中実の丸いかまたは円形の断面を示す。図１Ｂは、実質的に繊維の全長に沿って延びる空隙１１５を有する丸い断面を示す。図１Ｃは、中心から突出する３つのアーム１２５を有する三葉繊維を示す。図１Ｃは、実質的に同じであるアーム１２５を有する三葉繊維を表す。例示されていない他の変形体は、さまざまな寸法および位置のアームを有する三葉繊維を含む。図１Ｄは、二葉繊維を示す。図１Ｅは、繊維から延びる複数のアームを有する多葉繊維を示す。図１Ｆは、蝶ネクタイ型の断面を有する繊維を示す。
【００５８】
本発明のある実施形態によると、不織布層の繊維またはフィラメントのうちの１つ以上は、異なる収縮係数などの異なる特性を有する、第１のポリマー成分１０および第２のポリマー成分１５の、２つのポリマー成分を含み得、これらは例えば図２Ａに示すように横並び構成で位置づけられる。図２Ａに示すような繊維またはフィラメントは、図３に表される捲縮繊維と同じように縮む。本発明のこの実施形態によると、このような繊維は、より予測的な形で縮み、通常の丸い自己捲縮バイコンポーネント繊維よりも圧縮するのが困難な、さらに小型の構造体を生じる。
【００５９】
本発明の別の実施形態によると、２つのポリマー成分は、異なる収縮係数などの異なる特性を有する第１のポリマー成分２０および第２のポリマー成分２５を含んでよく、例えば、図２Ｂに示すように横並び構成で位置づけられる。加熱されて縮むと、図２Ｂの繊維は、例えば図４に表される捲縮繊維と類似の２つのポリマー成分間の界面に対応する軸の周りで回転する、らせん形状をとる。本発明の特定の実施形態によると、このアプローチにより、圧縮に良好な耐性を有する小型の構造体が作り出される。
【００６０】
本明細書で使用される用語「リボン型」は、断面外形およびアスペクト比を指す。断面外形に関し、「リボン型」は、少なくとも一対（組）の対象的な表面を含む断面を差す。例えば、この断面は、異なる二対の向かい合った対象的な表面、またはそのうち一組のみを含む、多角形であってよい。ほんの一例として、しかし限定することを意図するものではないが、図５Ａを参照すると、全体形状３５は、想像上の長い二等分線３００と、長い二等分線に垂直である短い二等分線（不図示）と、を有し、向かい合った表面３５１および３５２は、想像上の二等分線３００に関して、互いに対称的な表面である。少なくとも一組の対称的な表面を有する他のリボン型の外形は、例えば図５Ｂ〜図５Ｅに示すように例示されている。長い二等分線３００は、繊維の断面形状に応じて、まっすぐである（例えば図５Ａ〜図５Ｄ）か、曲線状である（例えば図５Ｅ）か、または他の形状であってよい。本発明の特定の実施形態では、長い二等分線３００は、「リボン型」繊維の形状を定める。
【００６１】
「リボン型」は、例えば、矩形の形状を形成する二組の平行表面を有する形状を含み得る（例えば、図５Ａ）。「リボン型」は、例えば、曲率半径を有する、より短い丸い端部接合部で互いに接合され得る、一組の平行表面を有する断面を含むこともできる（例えば図５Ｂ）。「リボン型」は、例えば、図５Ｃに示すものなどの「ドッグボーン」型断面、および図５Ｄに示すものなどの、楕円または長円形断面をさらに含み得る。図５Ｃに示すこれらの断面では、例えば、用語「リボン型」は、互いに直径方向に向かい合った丸い（例えば、曲線状もしくは葉状の（ｌｏｂｅｄ））表面を含む、複数組の対称的な表面を含む断面を差す。図５Ｄに示すように、楕円形状の断面は、丸いかまたは曲線状タイプの対称的な上面および下面を有してよく、これらは、対称的な上面および下面より比較的小さい曲率半径を有する側部で、より短い丸い端部接合部により互いに接合されている。
【００６２】
用語「リボン型」は、２つ以下の正方形の端部、または丸い端部、または「葉（ｌｏｂｅｓ）」を断面の周辺部に沿って含む、断面外形も含む。図５Ｃは、例えば、二葉断面を示す。葉は、前述した図５Ｂおよび図５Ｄに示すような断面に含まれる、示された丸い端部接合部とは異なる。出っ張りもしくは筋、または断面の周辺部と比べると比較的小さいか、もしくは、繊維の長さに沿って連続していない、エンボスパターンのような、表面のでこぼこ（ｉｒｒｅｇｕｌａｒｉｔｉｅｓ）は、「葉」または丸い端部接合部の定義には含めない。「リボン型」の前述した定義は、このような断面外形が、以下に定義するようなアスペクト比要件を満たす場合に、複数組の表面のうちの１つ以上（例えば向かい合った縦方向表面）がまっすぐでない（例えば、図５Ｅ）断面外形を含むことも理解される。
【００６３】
アスペクト比に関し、本発明の特定の実施形態では、「リボン型」断面は、１．５：１を超えるアスペクト比（ＡＲ）を有する。アスペクト比は、寸法ｄ１と寸法ｄ２との比率として定義される。寸法ｄ１は、リボン型であるかどうかにかかわらず、第１の軸に沿って測定される断面の最大寸法である。寸法ｄ１は、リボン型断面の長手寸法（ｍａｊｏｒ  ｄｉｍｅｎｓｉｏｎ）とも呼ばれる。寸法ｄ２は、寸法ｄｌを測定するのに使用される第１の軸に垂直な第２の軸に沿って測定される、同じ断面の最大寸法であり、寸法ｄ１は、寸法ｄ２より大きい。寸法ｄ２は、短手寸法（ｍｉｎｏｒ  ｄｉｍｅｎｓｉｏｎ）とも呼ばれる。オプションとして、長い二等分線３００が、第１の軸に沿って延びていてよく、短い二等分線（不図示）が第２の軸に沿って延びていてよい。寸法ｄ１およびｄ２の測定方法の例が、リボン型断面を示す図５Ａ、図５Ｂ、図５Ｃ、図５Ｄ、図５Ｅ、および以下で説明するような非リボン型断面を示す図５Ｆに示されている。アスペクト比は、寸法ｄ１およびｄ２の標準比から、式（Ｉ）に従って計算され：
ＡＲ＝（ｄ１／ｄ２）：ｌ        （Ｉ）
ｄ１およびｄ２を測定するのに使用される単位は同じである。
【００６４】
本発明の不織布は、オプションとしてリボンの形態でない形状を有する１つ以上の繊維と組み合わせた、リボンフィラメントを含み、このリボンフィラメントは、その幅厚さ比に関して定義される。本発明のある実施形態によると、リボンフィラメントの幅厚さ比は、約２．５超、好ましくは約３．０超、または、より好ましくは約３．５超である。
【００６５】
本発明の特定の実施形態では、リボン繊維のポリマー成分はそれぞれ、異なる、非限定的な実施例ではポリエチレンおよびポリプロピレンである、２つのポリオレフィンを含む。本発明のある実施形態では、ポリオレフィンは、ポリエチレンテレフタラート／ポリエチレン（ＰＥＴ／ＰＥ）、ポリ乳酸／ポリエチレン（ＰＬＡ／ＰＥ）、またはポリエチレンテレフタラート／ポリ乳酸（ＰＥＴ／ＰＬＡ）を含み得る。
【００６６】
本発明の特定の実施形態では、ポリマー成分は、部分的に、または主要なポリマー成分として、コポリマーを含み得る。ほんの一例として、限定することを意図するものではないが、エチレンポリマーは、主に、高圧法ポリエチレンまたは中圧法もしくは低圧法ポリエチレンなどのエチレンから構成されるポリマーを含んでよく、また、エチレンホモポリマーだけでなく、部分的に、または主要な成分として、プロピレン、ブテン−１、酢酸ビニルなど、およびそれらの任意の組み合わせとの、エチレンのコポリマーも含み得る。
【００６７】
本発明のある実施形態では、第１のポリマー成分および第２のポリマー成分のポリマーはそれぞれ、アイソタクチックポリマー、シンジオタクチックポリマー、アイソタクチック−アタクチックステレオブロックポリマー、および／またはアタクチックポリマーのうちの任意の１つ以上を含み得る。例えば、限定することを意図するものではないが、ポリマーは、アイソタクチックポリプロピレンおよびシンジオタクチックポリプロピレンそれぞれ、または、適用できる場合、異なる密度もしくは立体規則性を有するポリエチレンを含み得る。
【００６８】
いずれかもしくは両方のポリマー組成物がポリエチレンを含む本発明の特定の実施形態に従って、ポリエチレンは、エタンの線形の半結晶性ホモポリマー、例えば高密度ポリエチレン（ＨＤＰＥ）；エチレンとα−オレフィンのランダムコポリマー、例えば直鎖状低密度ポリエチレン（ＬＬＤＰＥ）；分枝鎖エチレンホモポリマー、例えば低密度ポリエチレン（ＬＤＰＥ）または超低密度ポリエチレン（ＶＬＤＰＥ）；エラストマーポリオレフィン、例えばプロピレンとαオレフィンのコポリマー；およびそれらの任意の組み合わせであってよい。
【００６９】
本発明のある実施形態では、ポリマー成分のポリマーは、同じタイプのポリマーであってよいが、異なる数平均分子量を有し得る。例えば、第１のポリマー成分の第１のポリマーの数平均分子量は、少なくとも約１０，０００、少なくとも約５０，０００、少なくとも約１００，０００、または少なくとも約５００，０００、あるいは、最大で約５００，０００、最大で約１００，０００、最大で約５０，０００、または最大で約１０，０００であってよい。第２のポリマー成分の第２のポリマーの数平均分子量は、少なくとも約５，０００、少なくとも約１０，０００、少なくとも約５０，０００、少なくとも約１００，０００、または少なくとも約５００，０００、あるいは、最大で約５００，０００、最大で約１００，０００、最大で約５０，０００、最大で約１０，０００または最大で約５，０００であってよい。しかしながら、第１のポリマーの数平均分子量は、第２のポリマーの数平均分子量とは異なる。第１のポリマーの数平均分子量は、最大で約５００、最大で約１，０００、最大で約２，０００、最大で約２，５００、最大で約３，５００、最大で約５，０００、最大で約７，５００、最大で約１０，０００、最大で約１５，０００、最大で約２５，０００、最大で約３０，０００、最大で約３５，０００、最大で約４０，０００、最大で約４５，０００、最大で約５０，０００、最大で約６０，０００、最大で約７０，０００、最大で約７５，０００、最大で約９０，０００、最大で約１００，０００、最大で約１２５，０００、最大で約１５０，０００、最大で約１７５，０００、最大で約２００，０００、または最大で約２５０，０００だけ、第２のポリマーの数平均分子量と異なり得る。
【００７０】
本発明のある実施形態では、第１のポリマー成分および第２のポリマー成分のいずれかまたは両方は、第１のポリマー成分の第１のポリマーおよび第２のポリマー成分の第２のポリマーに加え、ポリマーブレンドを形成するために、別のポリマーを含み得る。
【００７１】
本発明の特定の実施形態では、不織布は、少なくとも１つの非円形断面繊維と、円形断面繊維と、を含み得る。不織布は、少なくとも１つの非円形断面繊維および円形断面繊維と組み合わせて、他のタイプの繊維をさらに含み得る。本発明の特定の実施形態によれば、円形断面繊維は、不織布の総重量に基づいて、約５ｗｔ％未満、約１０ｗｔ％未満、約１５ｗｔ％未満、約２０ｗｔ％未満、約２５ｗｔ％未満、約３０ｗｔ％未満、約４０ｗｔ％未満、約５０ｗｔ％未満、約６０ｗｔ％未満、約７５ｗｔ％未満、約９０ｗｔ％未満、約９５ｗｔ％未満、または約９９ｗｔ％未満の濃度を有し得る。
【００７２】
「反復浸透（Ｒｅｐｅａｔ  Ｓｔｒｉｋｅ−Ｔｈｒｏｕｇｈ）」は、パーソナルケア製品用、さらに正確には衛生製品用のライナーとして適した、適切な透過性不織布を定義するのに使用され得る。おむつなどのいくつかの衛生的適用に適切とするためには、例えば、製品は、好ましくは、ＷＳＰ７０．７（０５）試験方法（定義は以下でさらに記載するとおり）により試験した場合に、３つすべての侵襲（ｉｎｓｕｌｔｓ）で１０秒未満の浸透時間を有する。この制約は、親水性で適度に透過性の多孔性媒質を使用することによって、または、繊維が界面活性剤で処理されているかどうかにかかわらず流体を通り抜けさせることができる孔をライナーに有することによって、達成され得る。親水性の特性を得るため、界面活性剤を含む製剤が、不織布に局所的に塗布されるか、または、繊維へと形成される前もしくはその間にポリマー中に溶融分散（ｍｅｌｔ  ｄｉｓｐｅｒｓｅｄ）され得る。
【００７３】
本発明の別の実施形態では、ライナーまたは表面シート用の繊維は、製品のユーザの皮膚との表面接触の量を増やすように選択される。本発明の非限定的な例示的実施形態では、不織布は、２．５超、好ましくは約３．０以上、または、より好ましくは約３．５以上の幅高さ比を有するリボン繊維を含む。理論によって制限されることを意図するものではないが、リボン繊維上のコーティングは、着用者との接触が高まるため、不織布の重量当たりの表面積の範囲をもたらさない丸い繊維または他の繊維よりも、容易にユーザに移され、かつ多い量で利用可能となる。
【００７４】
リボンフィラメントで作られた不織布の非限定的な例としての実施形態は、ＮＵＶＩＢＯＮＤ（登録商標）の名前で売り出されており、ノースカロライナ州シャーロットのＡＶＩＮＴＩＶ  Ｓｐｅｃｉａｌｔｙ  Ｍａｔｅｒｉａｌｓ，  Ｉｎｃ．によって提供されている。ＮＵＶＩＢＯＮＤ不織布は、２．５超の幅厚さ比を有するリボン繊維を含み得る。この実施例のサンプル２は、２．５超、特に約３．５の幅厚さ比を有するリボン繊維を含むＮＵＶＩＢＯＮＤ不織布である。
【００７５】
別の態様では、本発明は、活性成分に対して親和性を有する不織布を製造する方法を提供する。本発明の特定の実施形態によると、例えば、この方法は、ポリマー組成物を溶融紡糸することと、少なくとも１つの不織布層を形成することと、をさらに含み得る。
【００７６】
本発明の別の実施形態によると、不織布を製造する方法は、低表面積繊維を含む第１の不織布層を形成することと、少なくとも１つの高表面積繊維を含む第２の不織布層を形成することと、不織布の利用可能な表面積に活性成分を配することと、を含む。本発明の特定の実施形態では、第２の不織布層はメルトブロー層である。
【００７７】
本発明の特定の実施形態によると、例えば、少なくとも１つの不織布層は、スパンボンド層を含み得る。特定の実施形態では、例えば、少なくとも１つの不織布層には、メルトブロー層がなくてもよい。特定の他の実施形態では、例えば、不織布は、メルトブロー層を含み得る。いくつかの実施形態では、例えば、少なくとも１つの不織布層は、合成ポリマーフィラメントを含み得る。このような実施形態では、例えば、合成ポリマーフィラメントは、ポリオレフィン、ポリエステル、ポリアミド、またはそれらの任意の組み合わせのうちの少なくとも１つを含み得る。特定の実施形態によると、例えば、合成ポリマーフィラメントは、ポリエチレン、ポリプロピレン、部分芳香族もしくは全芳香族ポリエステル、ポリヘキサメチレンジアジパミド、ポリカプロラクタム、芳香族もしくは部分芳香族ポリアミド、脂肪族ポリアミド、またはそれらの任意の組み合わせのうちの少なくとも１つを含み得る。いくつかの実施形態では、例えば、合成ポリマーフィラメントは、ポリプロピレンを含み得る。
【００７８】
本発明の特定の実施形態によれば、例えば、合成ポリマーフィラメントは、約１４μｍ未満、好ましくは約１２μｍ未満、より好ましくは約１０μｍ未満の平均直径を有し得る。さらなる実施形態では、例えば、合成ポリマーフィラメントは、約１０〜約１４μｍ、約１２〜約１４μｍ、または約１０〜約１２μｍの範囲の直径を有し得る。
【００７９】
本発明の特定の実施形態によれば、例えば、不織布は、約１０〜約６０ｇｓｍの坪量を有し得る。さらなる実施形態では、例えば、不織布は、約１０〜約４０ｇｓｍを含む坪量を有し得る。他の実施形態では、例えば、不織布は、約１０〜約３０ｇｓｍを含む坪量を有し得る。特定の実施形態では、例えば、不織布は、約１５ｇｓｍを含む坪量を有し得る。したがって、特定の実施形態では、不織布は、少なくとも約８、１０、１２、１５ｇｓｍのいずれかを含む坪量を有し得る。
【００８０】
本発明の特定の実施形態によれば、例えば、不織布は、約１〜約２０ｇｓｍの坪量を有する少なくとも１つの不織布層を含み得る。さらなる実施形態では、例えば、不織布は、約５〜約１５ｇｓｍの坪量を有する少なくとも１つの不織布層を含み得る。他の実施形態では、例えば、不織布は、約７〜約１２ｇｓｍの坪量を有する少なくとも１つの不織布層を含み得る。特定の実施形態では、例えば、不織布は、約１０ｇｓｍの坪量を有する少なくとも１つの不織布層を含み得る。したがって、特定の実施形態では、不織布は、少なくとも約１、５、７、１０ｇｓｍおよび／または多くとも約２０、１５、１２、１０ｇｓｍのいずれか（例えば、約５〜１５ｇｓｍ、約１０〜１２ｇｓｍなど）の坪量を有する少なくとも１つの不織布層を含み得る。
【００８１】
浸透は、ＥＤＡＮＡ／ＩＮＤＡ  Ｗｏｒｌｄｗｉｄｅ  Ｓｔｒａｔｅｇｉｃ  Ｐａｒｔｎｅｒｓの標準試験ＷＳＰ７０．７（０５）「不織布のための標準試験方法−反復液体浸透時間（Ｓｔａｎｄａｒｄ  Ｔｅｓｔ  Ｍｅｔｈｏｄ  ｆｏｒ  Ｎｏｎｗｏｖｅｎｓ−Ｒｅｐｅａｔ  Ｌｉｑｕｉｄ  Ｓｔｒｉｋｅ−Ｔｈｒｏｕｇｈ  ｔｉｍｅ）」（「ＷＳＰ７０．７」）により定義される。ＷＳＰ７０．７試験は、オーストリア・レンチング（Ｌｅｎｚｉｎｇ）のＬｅｎｚｉｎｇ  Ｉｎｓｔｒｕｍｅｎｔｓ  ＧｍｂＨ  ＆  Ｃｏ  ＫＧによるＬｉｓｔｅｒ  ＡＣを用いて実行され得る。ＷＳＰ７０．７試験方法については、５ｍＬの０．９％生理食塩水の侵襲（ｉｎｓｕｌｔ）の浸透時間が、第１、第２、および第３の侵襲後に秒単位で記録される。吸収性コアに使用した紙は、イングランド・ウィンチカムのＨｏｌｌｉｎｇｗｏｒｔｈ  ＆  Ｖｏｓｅが供給するタイプＥＲＴ  ＦＦ３であった。
【００８２】
本発明の特定の実施形態に従った不織布の非限定的な実施例は、少なくとも１つの活性成分を含み、かつ３つの侵襲のいずれにおいても約２０秒以下、好ましくは約１５秒以下、またはさらに好ましくは約１０秒以下である浸透時間を有するとして特徴づけられるよう生理食塩水に対し十分な多孔性を有する、３５００ｃｍ２／ｇを超える高い理論上の表面積（ＴＳ）を提供するために、本明細書に記載される開示に従って構成される。
【００８３】
本発明の特定の実施形態に従った不織布の別の非限定的な実施例は、ユーザにさらされる側において、オプションとしてリボン形態でない形状を有する１つ以上の繊維と組み合わせられた、少なくとも１つのタイプのリボンフィラメントを含み、この少なくとも１つのタイプのリボンフィラメントは、約２．５超、好ましくは約３．０超、またはさらに好ましくは約３．５超の幅厚さ比を有し、フィラメントの表面に運ばれることが意図された少なくとも１つの活性成分も含み、この不織布は、３つの侵襲のいずれにおいても約２０秒以下、好ましくは約１５秒以下、またはさらに好ましくは約１０秒以下である浸透時間を示す。
【００８４】
当業者には理解されるであろうが、本開示の恩恵にあずかれば、不織布の繊維の理論上の表面は、ポリマーの密度、ならびに不織布の１つ以上のタイプの繊維の断面形状および寸法に基づいて、計算され得る。
【００８５】
〔実施例〕
表１Ａおよび表１Ｂは、１つの比較例といくつかの本発明の理論上の実施例の情報をまとめたものであり、本発明の理論上の実施例は、細い繊維または細い繊維と大きい繊維とのブレンドに基づいている。
【表１Ａ】
2018523021.tif 000003
【表１Ｂ】
2018523021.tif 000004
【表２】
2018523021.tif 000005
【００８６】
表２は、表１Ａおよび表１Ｂで参照されるサンプルの繊維１ｇに対する理論上の表面積を示す。
【００８７】
これらの表の比較サンプルは、１．４デシテックスの丸いフィラメントを含む不織布であり、このフィラメントは、１０，０００ｍの長さすなわち１，０００，０００ｃｍの長さにつき１．４ｇのポリマーを含み、これは、１ｇ当たり７１４，２８５ｃｍの長さに相当する。ポリマーが０．９１ｇ／ｃｍ３の密度を有するポリプロピレンである場合、これらのフィラメントは、約１４μｍすなわち０．００１４ｃｍの平均直径を有する。このような繊維の平均周方向外周は、約０．００４４０ｃｍである。理論上の表面すなわちＴＳは、この外周と繊維１ｇ当たりの繊維の長さの平均との積に基づいて計算される。よって、当技術分野で従来既知の不織布のＴＳを表す、比較サンプルのＴＳは、約３，１４１ｃｍ２／ｇである。当然、当業者であれば認識するように、これは、結合により結合点の周囲の繊維が圧縮されたときの理論上の表面であり、繊維が触れ合うところでは、理論上の表面すべてが添加剤でコーティングされるのに利用可能とはなり得ない。
【００８８】
本発明の１つの例としての実施形態を表すサンプル１は、０．９５デシテックスの丸いフィラメントを含む不織布であり、このフィラメントは、１０，０００ｍの長さすなわち１，０００，０００ｃｍの長さの繊維につき約０．９５ｇのポリマーを含み、これは、１ｇ当たり１，０５２，６３２ｃｍの長さに相当する。ポリマーが約０．９１ｇ／ｃｍ３の密度を有するポリプロピレンである場合、フィラメントは、約１１．５３５μｍすなわち０．００１１５３５ｃｍの平均直径を有する。これらのフィラメントの周方向外周は約０．００３６２４ｃｍである。やはり、ＴＳは、外周と１ｇ当たりの長さとの積を取って計算され得、約３，８１５ｃｍ２／ｇのＴＳを得る。
【００８９】
本発明の別の例としての実施形態を表すサンプル２は、約３．５の幅高さ比を有する１．４デシテックスのリボン型フィラメントを含む不織布である。このフィラメントは、約０．９１ｇ／ｃｍ３の密度を有するポリプロピレンで作られている。この計算では、フィラメントエッジの丸み付けは、ＴＳにわずかな影響しか与えないと考えられるため、無視する。サンプル２のリボン型フィラメントの平均厚さは、約０．０００６６３ｃｍすなわち６．６３μｍであり、リボン型フィラメントの平均幅は、約０．００２３２１ｃｍすなわち２３．２μｍである。このフィラメントのＴＳ断面は、約４，２６３ｃｍ２／ｇと計算される。
【００９０】
本発明のさらに別の例としての実施形態を表すサンプル３は、約０．９１ｇ／ｃｍ３の密度および約１４．５μｍの平均直径を有するポリプロピレンで作られた、９５重量％の丸いフィラメントを含む不織布であり、約０．９１ｇ／ｃｍ３の密度および１．５μｍの平均直径を有するポリプロピレンで作られた、５重量％のメルトブローフィラメントも含む。スパンボンド層とメルトブロー層からの貢献（ｃｏｎｔｒｉｂｕｔｉｏｎｓ）に基づく、合計ＴＳ面積は、約４，５１０ｃｍ２／ｇと計算される。
【００９１】
サンプルが示すように、不織布のＴＳは、当技術分野で従来使用されていたものよりも小さい平均直径を有する、丸い形状の従来の繊維、利用可能な表面積がより大きい、丸い形状の繊維と他の形状の繊維（例えば実施例で示すようにリボン型）との組み合わせ、および少なくとも１つの層がより細い繊維を含む（例えば、メルトブロー層）、多層製品を使用することによって、増やすことができる。当然、多くの追加の組み合わせが、本明細書で提供される開示に基づいて企図され得る。
【００９２】
本発明に対するこれらおよび他の改変および変形は、特許請求の範囲でさらに具体的に記載される本発明の趣旨および範囲から逸脱せずに当業者により実行されてよい。さらに、さまざまな実施形態の態様は、全体または一部が交換され得ることを理解されたい。さらに、前述の説明は、ほんの一例にすぎず、特許請求の範囲にさらに記載されるように本発明を制限することは意図していないことが、当業者には認識されるであろう。したがって、特許請求の範囲の趣旨および範囲は、本明細書に含まれる変形体の例示的な説明に制限すべきではない。
【００９３】
〔実施の態様〕
（１）  不織布において、
（ａ）少なくとも１つの不織布層と、
（ｂ）少なくとも１つの高表面積繊維を含む高表面積部分と、
（ｃ）実質的に前記高表面積部分に配される活性成分と、
を含む、不織布。
（２）  実施態様１に記載の不織布において、
前記少なくとも１つの高表面積繊維は、約１４μｍ未満の平均直径を含む、細デニールの丸い繊維を含む、不織布。
（３）  実施態様１に記載の不織布において、
前記少なくとも１つの高表面積繊維は、約１２μｍ未満の平均直径を含む、少なくとも１つの細デニールの丸い繊維を含む、不織布。
（４）  実施態様２〜３に記載の不織布において、
約１４μｍ以上の平均直径を含む丸い繊維をさらに含む、不織布。
（５）  実施態様４に記載の不織布において、
約１４μｍ以上の平均直径を含む前記丸い繊維の濃度は、前記不織布の総重量に基づいて約５０ｗｔ％未満である、不織布。
【００９４】
（６）  実施態様４に記載の不織布において、
約１４μｍ以上の平均直径を含む前記丸い繊維の濃度は、前記不織布の総重量に基づいて約２０ｗｔ％未満である、不織布。
（７）  実施態様１に記載の不織布において、
前記少なくとも１つの高表面積繊維は、非円形断面を含む繊維を含む、不織布。
（８）  実施態様７に記載の不織布において、
前記非円形断面を含む繊維は、二葉繊維を含む、不織布。
（９）  実施態様７に記載の不織布において、
前記非円形断面を含む繊維は、三葉繊維を含む、不織布。
（１０）  実施態様７に記載の不織布において、
前記非円形断面を含む繊維は、蝶ネクタイ型繊維を含む、不織布。
【００９５】
（１１）  実施態様７に記載の不織布において、
前記非円形断面を含む繊維は、リボン型繊維を含む、不織布。
（１２）  実施態様１１に記載の不織布において、
前記リボン型繊維は、約２．５超の幅厚さ比を含む、不織布。
（１３）  実施態様１１に記載の不織布において、
前記リボン型繊維は、約３．５超の幅厚さ比を含む、不織布。
（１４）  実施態様１に記載の不織布において、
前記少なくとも１つの高表面積繊維は、約１４μｍ未満の平均直径を含む細デニールの丸い繊維と、非円形断面を含む繊維と、を含む、不織布。
（１５）  実施態様１に記載の不織布において、
前記少なくとも１つの高表面積繊維は、約１２μｍ未満の平均直径を含む細デニールの丸い繊維と、非円形断面を含む繊維と、を含む、不織布。
【００９６】
（１６）  実施態様１４〜１５に記載の不織布において、
前記非円形断面を含む繊維は、二葉繊維を含む、不織布。
（１７）  実施態様１４〜１５に記載の不織布において、
前記非円形断面を含む繊維は、三葉繊維を含む、不織布。
（１８）  実施態様１４〜１５に記載の不織布において、
前記非円形断面を含む繊維は、蝶ネクタイ型繊維を含む、不織布。
（１９）  実施態様１４〜１５に記載の不織布において、
前記非円形断面を含む繊維は、リボン型繊維を含む、不織布。
（２０）  実施態様１９に記載の不織布において、
前記リボン型繊維は、約２．５超の幅厚さ比を含む、不織布。
【００９７】
（２１）  実施態様１９に記載の不織布において、
前記リボン型繊維は、約３．５超の幅厚さ比を含む、不織布。
（２２）  実施態様１〜２１のいずれかに記載の不織布において、
前記活性成分は、皮膚に対して有益な影響を有する成分を含む、不織布。
（２３）  実施態様１〜２１のいずれかに記載の不織布において、
前記活性成分は、流体のｐＨを変えることができる成分を含む、不織布。
（２４）  実施態様１〜２１のいずれかに記載の不織布において、
前記活性成分は、抗菌薬、抗真菌薬、およびそれらの任意の組み合わせを含む、有機体の成長を制御することができる成分を含む、不織布。
（２５）  実施態様１〜２１のいずれかに記載の不織布において、
前記活性成分は、流体から臭気原因物質を吸収することができる成分を含む、不織布。
【００９８】
（２６）  実施態様１〜２１のいずれかに記載の不織布において、
前記活性成分は、化学種と接触すると信号を提供することができる成分を含む、不織布。
（２７）  実施態様１〜２１のいずれかに記載の不織布において、
前記活性成分は、湿気、温度、およびそれらの組み合わせを含む特定の環境条件にさらされると信号を提供することができる成分を含む、不織布。
（２８）  実施態様１〜２１のいずれかに記載の不織布において、
前記活性成分は、乳酸およびその塩のうちの少なくとも１つを含む、不織布。
（２９）  衛生製品用の表面シートにおいて、
実施態様１〜２８のいずれかに記載の不織布、
を含む、衛生製品用の表面シート。
（３０）  不織布において、
（ａ）低表面積繊維を含む第１の不織布層と、
（ｂ）少なくとも１つの高表面積繊維を含む第２の不織布層と、
（ｃ）実質的に前記不織布の前記少なくとも１つの高表面積繊維上などの利用可能な表面積に配される活性成分と、
を含む、不織布。
【００９９】
（３１）  実施態様３０に記載の不織布において、
前記第２の不織布層は、メルトブロー層を含む、不織布。
（３２）  衛生製品用の表面シートにおいて、
（ａ）少なくとも１つの不織布層と、
（ｂ）少なくとも１つの高表面積繊維を含む高表面積部分と、
（ｃ）実質的に前記高表面積部分に配された活性成分と、
を含み、
前記活性成分は、流体と接触すると前記高表面積部分から前記衛生製品のユーザの皮膚へと移動して前記皮膚に利益をもたらすように、選択されている、表面シート。
（３３）  実施態様３２に記載の表面シートにおいて、
前記利益は、皮膚の健康の改善を含む、表面シート。
（３４）  実施態様３３に記載の表面シートにおいて、
前記活性成分は、ラノリン、アロエベラ、カミツレ、または乳酸のうちの少なくとも１つを含む、表面シート。
（３５）  実施態様３２に記載の表面シートにおいて、
前記利益は、前記皮膚におけるｐＨを制御することを含む、表面シート。
【０１００】
（３６）  実施態様３５に記載の表面シートにおいて、
前記活性成分は、乳酸、乳酸誘導体、またはこれらの組み合わせのうちの少なくとも１つを含む、表面シート。
（３７）  不織布を製造する方法において、
（ａ）少なくとも１つの高表面積繊維を含む高表面積部分を含む不織布層を形成することと、
（ｂ）実質的に前記高表面積部分に活性成分を配することと、
を含む、方法。
（３８）  実施態様３７に記載の方法において、
前記少なくとも１つの高表面積繊維は、約１４μｍ未満の平均直径を含む細デニールの丸い繊維を含む、方法。
（３９）  実施態様３７に記載の方法において、
前記少なくとも１つの高表面積繊維は、約１２μｍ未満の平均直径を含む細デニールの丸い繊維を含む、方法。
（４０）  実施態様３９に記載の方法において、
前記不織布は、約１４μｍ以上の平均直径を含む丸い繊維をさらに含む、方法。
【０１０１】
（４１）  実施態様４０に記載の方法において、
前記約１４μｍ以上の平均直径を含む丸い繊維の濃度は、前記不織布の総重量に基づいて約５０ｗｔ％未満である、方法。
（４２）  実施態様４０に記載の方法において、
前記約１４μｍ以上の平均直径を含む丸い繊維の濃度は、前記不織布の総重量に基づいて約２０ｗｔ％未満である、方法。
（４３）  実施態様３７に記載の方法において、
前記少なくとも１つの高表面積繊維は、非円形断面を含む繊維を含む、方法。
（４４）  実施態様４３に記載の方法において、
前記非円形断面を含む繊維は、二葉繊維を含む、方法。
（４５）  実施態様４３に記載の方法において、
前記非円形断面を含む繊維は、三葉繊維を含む、方法。
【０１０２】
（４６）  実施態様４３に記載の方法において、
前記非円形断面を含む繊維は、蝶ネクタイ型繊維を含む、方法。
（４７）  実施態様４３に記載の方法において、
前記非円形断面を含む繊維は、リボン型繊維を含む、方法。
（４８）  実施態様４７に記載の方法において、
前記リボン型繊維は、約２．５超の幅厚さ比を含む、方法。
（４９）  実施態様４７に記載の方法において、
前記リボン型繊維は、約３．５超の幅厚さ比を含む、方法。
（５０）  実施態様３７に記載の方法において、
前記少なくとも１つの高表面積繊維は、約１４μｍ未満の平均直径を含む細デニールの丸い繊維と、非円形断面を含む繊維と、を含む、方法。
【０１０３】
（５１）  実施態様３７に記載の方法において、
前記少なくとも１つの高表面積繊維は、約１２μｍ未満の平均直径を含む細デニールの丸い繊維と、非円形断面を含む繊維と、を含む、方法。
（５２）  実施態様５１に記載の方法において、
前記非円形断面を含む繊維は、二葉繊維を含む、方法。
（５３）  実施態様５１に記載の方法において、
前記非円形断面を含む繊維は、三葉繊維を含む、方法。
（５４）  実施態様５１に記載の方法において、
前記非円形断面を含む繊維は、蝶ネクタイ型繊維を含む、方法。
（５５）  実施態様５１に記載の方法において、
前記非円形断面を含む繊維は、リボン型繊維を含む、方法。
【０１０４】
（５６）  実施態様５５に記載の方法において、
前記リボン型繊維は、約２．５超の幅厚さ比を含む、方法。
（５７）  実施態様５５に記載の方法において、
前記リボン型繊維は、約３．５超の幅厚さ比を含む、方法。
（５８）  実施態様３７〜５７のいずれかに記載の方法において、
前記活性成分は、皮膚に対して有益な影響を含む成分を含む、方法。
（５９）  実施態様３７〜５７のいずれかに記載の方法において、
前記活性成分は、流体のｐＨを変えることができる成分を含む、方法。
（６０）  実施態様３７〜５７のいずれかに記載の方法において、
前記活性成分は、抗菌薬、抗真菌薬、およびそれらの任意の組み合わせを含む、有機体の成長を制御することができる成分を含む、方法。
【０１０５】
（６１）  実施態様３７〜５７のいずれかに記載の方法において、
前記活性成分は、流体から臭気原因物質を吸収することができる成分を含む、方法。
（６２）  実施態様３７〜５７のいずれかに記載の方法において、
前記活性成分は、化学種と接触すると信号を提供することができる成分を含む、方法。
（６３）  実施態様３７〜５７のいずれかに記載の方法において、
前記活性成分は、湿気、温度、およびそれらの組み合わせを含む特定の環境条件にさらされると信号を提供することができる成分を含む、方法。
（６４）  実施態様３７〜５７のいずれかに記載の方法において、
前記活性成分は、乳酸およびその塩のうちの少なくとも１つを含む、方法。
（６５）  不織布を製造する方法において、
（ａ）低表面積繊維を含む第１の不織布層を形成することと、
（ｂ）少なくとも１つの高表面積繊維を含む高表面積部分を含む第２の不織布層を形成することと、
（ｃ）前記不織布の利用可能な表面積に活性成分を配することと、
を含む、方法。
【０１０６】
（６６）  実施態様６５に記載の方法において、
前記第２の不織布層は、メルトブロー層を含む、方法。
【図面の簡単な説明】
【０１０７】
【図１Ａ】本発明のある実施形態による不織布の繊維の断面を描く概略図である。
【図１Ｂ】本発明のある実施形態による不織布の繊維の断面を描く概略図である。
【図１Ｃ】本発明のある実施形態による不織布の繊維の断面を描く概略図である。
【図１Ｄ】本発明のある実施形態による不織布の繊維の断面を描く概略図である。
【図１Ｅ】本発明のある実施形態による不織布の繊維の断面を描く概略図である。
【図１Ｆ】本発明のある実施形態による不織布の繊維の断面を描く概略図である。
【図２Ａ】繊維の切断端部の断面図である。
【図２Ｂ】別の繊維の切断端部の断面図である。
【図３】本発明のある実施形態による不織布のリボン繊維を提供するために収縮を引き起こすよう熱処理を受けた後の、図２Ａの繊維の等角図である。
【図４】本発明の別の実施形態による不織布のリボン繊維を提供するために収縮を引き起こすよう熱処理を受けた後の、図２Ｂの繊維の等角図である。
【図５Ａ】繊維のある形状の断面拡大図を示し、本発明の特定の他の実施形態の不織布で使用される繊維に従ったリボン型繊維を示している。
【図５Ｂ】繊維のある形状の断面拡大図を示し、本発明の特定の他の実施形態の不織布で使用される繊維に従ったリボン型繊維を示している。
【図５Ｃ】繊維のある形状の断面拡大図を示し、本発明の特定の他の実施形態の不織布で使用される繊維に従ったリボン型繊維を示している。
【図５Ｄ】繊維のある形状の断面拡大図を示し、本発明の特定の他の実施形態の不織布で使用される繊維に従ったリボン型繊維を示している。
【図５Ｅ】繊維のある形状の断面拡大図を示し、本発明の特定の他の実施形態の不織布で使用される繊維に従ったリボン型繊維を示している。
【図５Ｆ】繊維のある形状の断面拡大図を示す。
【図１Ａ】
2018523021.tif 000006
【図１Ｂ】
2018523021.tif 000007
【図１Ｃ】
2018523021.tif 000008
【図１Ｄ】
2018523021.tif 000009
【図１Ｅ】
2018523021.tif 000010
【図１Ｆ】
2018523021.tif 000011
【図２Ａ】
2018523021.tif 000012
【図２Ｂ】
2018523021.tif 000013
【図３】
2018523021.tif 000014
【図４】
2018523021.tif 000015
【図５Ａ】
2018523021.tif 000016
【図５Ｂ】
2018523021.tif 000017
【図５Ｃ】
2018523021.tif 000018
【図５Ｄ】
2018523021.tif 000019
【図５Ｅ】
2018523021.tif 000020
【図５Ｆ】
2018523021.tif 000021
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
不織布において、
（ａ）丸い断面形状の繊維と、丸くない断面形状の繊維と、のブレンドを含む少なくとも第１の不織布層であって、前記丸い断面形状の繊維は、約１２μｍ未満の平均直径を含む、少なくとも第１の不織布層と、
（ｂ）実質的に前記ブレンドの表面に配される活性成分と、
を含む、不織布。
【請求項２】
請求項１に記載の不織布において、
１４μｍ以上の直径を有する前記丸い断面形状の繊維の濃度は、前記不織布の総重量に基づいて約５０ｗｔ％未満である、不織布。
【請求項３】
請求項１または２に記載の不織布において、
前記丸くない断面形状の繊維は、二葉繊維、三葉繊維、蝶ネクタイ型繊維、および／またはリボン型繊維を含む、不織布。
【請求項４】
請求項３に記載の不織布において、
前記リボン型繊維は、約２．５超の幅厚さ比を含む、不織布。
【請求項５】
請求項１〜４のいずれか１項に記載の不織布において、
前記活性成分は、皮膚に対して有益な影響を有する成分を含む、不織布。
【請求項６】
請求項１〜５のいずれか１項に記載の不織布において、
前記活性成分は、流体のｐＨを変えることができる成分を含む、不織布。
【請求項７】
請求項１〜５のいずれか１項に記載の不織布において、
前記活性成分は、抗菌薬、抗真菌薬、およびそれらの任意の組み合わせを含む、有機体の成長を制御することができる成分を含む、不織布。
【請求項８】
請求項１〜５のいずれか１項に記載の不織布において、
前記活性成分は、流体から臭気原因物質を吸収することができる成分を含む、不織布。
【請求項９】
請求項１〜５のいずれか１項に記載の不織布において、
前記活性成分は、化学種と接触すると信号を提供することができる成分を含む、不織布。
【請求項１０】
請求項１〜５のいずれか１項に記載の不織布において、
前記活性成分は、湿気、温度、およびそれらの組み合わせを含む特定の環境条件にさらされると信号を提供することができる成分を含む、不織布。
【請求項１１】
請求項１〜５のいずれか１項に記載の不織布において、
前記活性成分は、乳酸およびその塩のうちの少なくとも１つを含む、不織布。
【請求項１２】
衛生製品用の表面シートにおいて、
請求項１〜１１のいずれか１項に記載の不織布、
を含む、衛生製品用の表面シート。
【請求項１３】
衛生製品において、
（ａ）丸い断面形状の繊維と、丸くない断面形状の繊維と、のブレンドを含む少なくとも第１の不織布層を含む表面シートであって、前記丸い断面形状の繊維は、約１２μｍ未満の平均直径を含む、表面シートと、
（ｂ）実質的に前記ブレンドの表面に配される活性成分であって、前記活性成分は、流体と接触すると前記活性成分が前記ブレンドの前記表面から前記衛生製品のユーザの皮膚へと移動して前記皮膚に利益をもたらすように、選択されている、活性成分と、
を含む、衛生製品。
【請求項１４】
不織布を製造する方法において、
（ａ）丸い断面形状の繊維と、丸くない断面形状の繊維と、のブレンドを含む少なくとも第１の不織布層を形成することであって、前記丸い断面形状の繊維は、約１２μｍ未満の平均直径を含む、ことと、
（ｂ）実質的に前記ブレンドの表面に活性成分を配することと、
を含む、方法。
【請求項１５】
請求項１４に記載の方法において、
前記活性成分は、皮膚に対して有益な影響を含む成分を含む、方法。
【国際調査報告】
2018523021.tif 000022
2018523021.tif 000023
2018523021.tif 000024